(57)【要約】【課題】高度の遮光性を有し、低導電性で感光性に優れ、薄い膜厚で表面平滑なブラックマトリックスを形成することのできるカーボンブラック顔料を提供する。【解決手段】ディスクセントリフュージ装置（ＤＣＦ）により測定されるアグリゲートのストークスモード径（Ｄｓｔ）が３０ｎｍ以上１００ｎｍ以下およびストークス径分布の半値幅（ΔＤｓｔ）が２０ｎｍ以上８０ｎｍ以下のカーボンブラックを湿式酸化処理したカーボンブラックであって、湿式酸化処理後のカーボンブラックが下記（１）〜（３）（１）カーボンブラック粒子の外部表面積（ＳＴＳＡ）が５０ｍ２  ／ｇ以上、（２）カーボンブラック粒子表面のカルボキシル基量を外部表面積で除した値が１．０μｍｏｌ／ｍ２  以上、（３）カーボンブラック粒子表面のヒドロキシル基量を外部表面積で除した値が４．０μｍｏｌ／ｍ２  以下、の特性を有してなるブラックマトリックス用カーボンブラック顔料。【選択図】        なし【特許請求の範囲】
【請求項１】
ディスクセントリフュージ装置（ＤＣＦ）により測定されるアグリゲートのストークスモード径（Ｄｓｔ）が３０ｎｍ以上１００ｎｍ以下およびストークス径分布の半値幅（ΔＤｓｔ）が２０ｎｍ以上８０ｎｍ以下のカーボンブラックを湿式酸化処理したカーボンブラックであって、湿式酸化処理後のカーボンブラックが下記（１）〜（３）
（１）カーボンブラック粒子の外部表面積（ＳＴＳＡ）が５０ｍ２  ／ｇ以上、
（２）カーボンブラック粒子表面のカルボキシル基量を外部表面積（ＳＴＳＡ）で除した値が１．０μｍｏｌ／ｍ２  以上、
（３）カーボンブラック粒子表面のヒドロキシル基量を外部表面積（ＳＴＳＡ）で除した値が４．０μｍｏｌ／ｍ２  以下、
の特性を有してなることを特徴とするブラックマトリックス用カーボンブラック顔料。
【発明の詳細な説明】
【０００１】
【発明の属する技術分野】
本発明は、液晶ディスプレイなどの表示材料に使用されるブラックマトリックス形成用のカーボンブラック顔料に関する。
【０００２】
【従来の技術】
液晶表示装置、電子表示装置等の液晶ディスプレイは、液晶となる結晶材料を透明な電極間に挟み、電極間に電圧を印加して液晶の分子配列を変えることにより入射光の透過を制御し、反射板と偏光板を組み合わせることにより画像や文字などを表示するものであり、この液晶ディスプレイをカラー化したカラー液晶ディスプレイは、画素ごとに赤、青、緑のカラーフィルターを付けて光の三原色をつくり、各画素の明暗を制御して色の変化を表現するものである。
【０００３】
すなわち、カラーフィルターは透明基板上に赤、青、緑の３原色の画素を１絵素とした多数の絵素から構成され、各画素を透過する光量を制御して３原色の加色による発色によってカラー表示を行うものであり、各画素間の漏光を防止してコントラストの向上を図り、色純度の低下を防止するために各画素間の光を遮断するための遮断層（ブラックマトリックス）が形成されている。また、ブラックマトリックスはカラーフィルターに対向する基板上に設けられた液晶の駆動用電極やＴＦＴ（薄膜トランジスタ）などのトランジスタを遮光する機能も有している。
【０００４】
したがって、ブラックマトリックスには、当然、遮光性に優れていることが要求されるが、その他に、表面が平滑で、層の厚さが薄いこと、導電性が低いことなどが必要とされている。すなわち、表面平滑性が劣り、層厚が厚いと３原色の色パターンを形成する際に凹凸が生じることになり、また導電性が高いと印加電圧により半導体素子が誤作動を起こすなどのおそれがあるためである。
【０００５】
このブラックマトリックスには、従来から、（１）  フォトリソグラフィ法によるＣｒ、Ｎｉ、Ａｌなどの金属薄膜からなるブラックマトリックス、（２）  黒色顔料を分散した黒色有機樹脂膜からなるブラックマトリックス、が用いられてきた。このうち  （１）の金属薄膜により形成されたブラックマトリックスは、遮光率や光学濃度が高く解像度に優れている反面、導電性が高く、また光反射率が大きいので反射光による写り込みが生じ易く、表示品位が損なわれる難点があり、更に工程が煩雑なためコストが高くなるなどの難点がある。
【０００６】
一方、黒色顔料を感光性樹脂に分散した  （２）の黒色有機樹脂膜からなるブラックマトリックスには上記のような難点が少なく、特に、カーボンブラックは黒色顔料として優れた黒色度、遮光性を備えているとともに導電性も低く、ブラックマトリックス用の黒色顔料として好適である。
【０００７】
そこで、カーボンブラックを分散した光重合性樹脂組成物を透明基板に塗布してブラックマトリックスを形成する方法やカーボンブラックを含有するインキを透明基板に印刷してブラックマトリックスを形成するなどの方法が開発されている。このブラックマトリックス用のカーボンブラックあるいはカーボンブラックを用いたブラックマトリックスのカーボンブラックの特性を規制するものとして例えば、下記の技術などが開発、提案されている。
【０００８】
樹脂中に少なくともカーボンブラックを含むインキにおいて、前記カーボンブラックが、カーボンブラック１００ｇ  当たり４０〜１３０ｍｌの吸油量を有し、かつ９５０℃で７分間加熱したときの揮発減量分が３重量％以上であって、樹脂１００重量部に対して１０〜５０重量部の割合で配合されることを特徴とする液晶カラーフィルター遮光層用インキ（特許文献１）、樹脂中に遮光剤を分散せしめてなる樹脂ブラックマトリックスにおいて、該遮光剤として下記（Ａ）〜（Ｄ）のうち少なくとも１つを満たすカーボンブラックを用いることを特徴とする樹脂ブラックマトリックス。但し、（Ａ）ＰＨ値が６．５以下、（Ｂ）表面のカルボキシル基濃度〔ＣＯＯＨ〕が、全炭素原子あたりのモル比で、０．００１＜〔ＣＯＯＨ〕、（Ｃ）表面の水酸基濃度〔ＯＨ〕が全炭素原子あたりのモル比で、０．００１＜〔ＯＨ〕、（Ｄ）表面のスルホン基濃度〔ＳＯ３  Ｈ〕が、全炭素原子あたりのモル比で０．００１＜〔ＳＯ３  Ｈ〕、（特許文献２）。
【０００９】
また、黒色顔料としてカーボンブラックを含有するブラックマトリックスにおいて、該カーボンブラックの平均粒子径が４０〜３００ｎｍであることを特徴とするカラーフィルター用ブラックマトリックス（特許文献３）、黒色顔料としてカーボンブラックを含有するブラックマトリックスにおいて、該カーボンブラックは、９５０℃における揮発分中のＣＯ及びＣＯ２  から算出した全酸素量が、カーボンブラックの表面積１００ｍ２当たり７ｍｇ以上であることを特徴とするカラーフィルター用ブラックマトリックス（特許文献４）、平均粒径５０〜２００ｎｍ、ＤＢＰ吸油量１０〜４０ｍｌ／１００ｇ  の範囲にあるカーボンブラックを含有することを特徴とするブラックマトリックス用カラーフィルターレジスト（特許文献５）、平均一次粒子径３５〜１５０ｎｍ、凝集体径６０〜３００ｎｍ、ジブチルフタレート吸油量３０〜９０ｍｌ／１００ｇ  のカーボンブラックを樹脂で被覆してなることを特徴とする黒色レジストパターン形成用カーボンブラック（特許文献６）、なども提案されている。
【００１０】
更に、全酸素量が１５ｍｇ／ｇ以上、全酸素量／比表面積が０．１０ｍｇ／ｍ２  以上であるカーボンブラックを樹脂で被覆処理してなる絶縁性ブラックマトリックス用カーボンブラック（特許文献７）や表面のカルボキシル基濃度〔ＣＯＯＨ〕、表面の水酸基濃度〔ＯＨ〕、表面のスルホン酸基濃度〔ＳＯ３  Ｈ〕の少なくとも１つが、全炭素原子あたりのモル比で、０．００５より大きいカーボンブラックを遮光剤として含む樹脂からなるブラックマトリックスであって、比抵抗率が、７×１０４  Ω・ｃｍ以上であることを特徴とする樹脂ブラックマトリックス（特許文献８）などが提案されている。
【００１１】
また、本発明者は、これらのブラックマトリックスに要求される諸性能の向上について別異の観点から研究を行い、グラフト化によるカーボンブラック粒子表面の改質を図るものとして、窒素吸着比表面積（Ｎ２ＳＡ）５０ｍ２／ｇ以上、ＤＢＰ吸収量１４０ｃｍ３／１００ｇ以下のカーボンブラックを湿式酸化して、Ｘ線光電子分光法により測定した全炭素原子当たりの全酸素原子の原子比（酸素結合エネルギーの強度／炭素結合エネルギーの強度）の値が０．１以上に酸化処理されたカーボンブラック表面の官能基を基幹として、ビニルモノマーを反応させてカチオン重合によりビニルポリマーが化学結合されてなるブラックマトリックス用カーボンブラック顔料（特許文献９）を開発した。
【００１２】
更に、酸化処理されたカーボンブラック表面の官能基をアゾ基に変換して基幹とし、該基幹にビニル基を含むモノマーがラジカルグラフト重合して生成したビニルポリマーが化学結合されてなるブラックマトリックス用カーボンブラック（特許文献１０）を開発、提案した。
【００１３】
【特許文献１】
特開平８−２６２２２３号公報
【特許文献２】
特開平９−１５４０３号公報
【特許文献３】
特開平９−１５４１９号公報
【特許文献４】
特開平９−２２６５３号公報
【特許文献５】
特開平９−８０２２０号公報
【特許文献６】
特開平１１−８０５８３号公報
【特許文献７】
特開平９−９５６２５号公報
【特許文献８】
特開平９−２６５００６号公報
【特許文献９】
特開２００２−６９３２７号公報
【特許文献１０】
特開２００３−４１１４９号公報
【００１４】
【発明が解決しようとする課題】
一般に、ブラックマトリックスには黒色度および遮光性が高く、遮光層の膜厚が薄くても高い遮光率を有し、また遮光層の表面が平滑で、遮光層の導電性が小さいこと、などが必要とされている。
【００１５】
そこで、本発明者は、カーボンブラック粒子表面の官能基量とカーボンブラック基本粒子の凝集構造との関連において、カーボンブラック粒子の表面性状の変化によるカーボンブラックを黒色顔料とするブラックマトリックスの性能向上について鋭意研究を行った。
【００１６】
すなわち、本発明は液晶表示装置用カラーフィルター、プラズマディスプレイなどに用いられるブラックマトリックス形成用の顔料として、導電性が低く、高度の遮光性を有し、更に露光時の紫外線照射量が低いなどの感光特性にも優れたブラックマトリックス製造に好適なカーボンブラック顔料を提供することを目的として開発されたものである。
【００１７】
【課題を解決するための手段】
上記の目的を達成するための本発明によるブラックマトリックス用カーボンブラック顔料は、ディスクセントリフュージ装置（ＤＣＦ）により測定されるアグリゲートのストークスモード径（Ｄｓｔ）が３０ｎｍ以上１００ｎｍ以下およびストークス径分布の半値幅（ΔＤｓｔ）が２０ｎｍ以上８０ｎｍ以下のカーボンブラックを湿式酸化処理したカーボンブラックであって、湿式酸化処理後のカーボンブラックが下記（１）〜（３）
（１）カーボンブラック粒子の外部表面積（ＳＴＳＡ）が５０ｍ２  ／ｇ以上、
（２）カーボンブラック粒子表面のカルボキシル基量を外部表面積（ＳＴＳＡ）で除した値が１．０μｍｏｌ／ｍ２  以上、
（３）カーボンブラック粒子表面のヒドロキシル基量を外部表面積（ＳＴＳＡ）で除した値が４．０μｍｏｌ／ｍ２  以下、
の特性を有してなることを構成上の特徴とする。
【００１８】
【発明の実施の形態】
本発明のブラックマトリックス用カーボンブラック顔料には、ディスクセントリフュージ装置（ＤＣＦ）により測定されるアグリゲートのストークスモード径（Ｄｓｔ）が３０ｎｍ以上１００ｎｍ以下およびストークス径分布の半値幅（ΔＤｓｔ）が２０ｎｍ以上８０ｎｍ以下のカーボンブラックが適用される。なお、ストークス径分布のモード径（Ｄｓｔ）および半値幅（ΔＤｓｔ）は下記の方法によって測定した値である。
【００１９】
ＪＩＳ  Ｋ６２２１（８２）５「乾燥試料の作り方」に基づいて乾燥したカーボンブラック試料を少量の界面活性剤を含む２０容量％エタノール水溶液と混合してカーボンブラック濃度０．１ｋｇ／ｍ３  の分散液を作製し、これを超音波で十分に分散させて試料とする。ディスクセントリフュージ装置（ＤＣＦ；英国  Ｊｏｙｅｓ  Ｌｏｂｅｌ  社製）を１００ｓ−１の回転数に設定し、スピン液（２重量％グリセリン水溶液、２５℃）を０．０１５ｄｍ３  加えた後、０．００１ｄｍ３  のバッファー液（２０容量％エタノール水溶液、２５℃）を注入する。次いで、温度２５℃のカーボンブラック分散液０．０００５ｄｍ３  を注射器で加えた後、遠心沈降を開始し、同時に記録計を作動させて図１に示す分布曲線（横軸；カーボンブラック分散液を注射器で加えてからの経過時間、縦軸；カーボンブラックの遠心沈降に伴い変化した特定点での吸光度）を作成する。この分布曲線より各時間Ｔを読み取り、次式（数１）に代入して各時間に対応するストークス相当径を算出する。
【００２０】
【数１】
2005015667.tif 000002
【００２１】
数１において、ηはスピン液の粘度（０．９３５×１０−３Ｐａ・ｓ）、Ｎはディスク回転スピード（１００ｓ−１）、ｒ１  はカーボンブラック分散液注入点の半径（０．０４５６ｍ）、ｒ２は吸光度測定点までの半径（０．０４８２ｍ）、ρＣＢはカーボンブラックの密度（ｋｇ／ｍ３  ）、ρ１  はスピン液の密度（１．００１７８ｋｇ／ｍ３  ）である。
【００２２】
このようにして得られたストークス相当径と吸光度の分布曲線（図２）における最大頻度のストークス相当径をアグリゲートのストークスモード径Ｄｓｔ（ｎｍ）とし、最大頻度の１／２値における大小２点のストークス相当径の差をアグリゲートの半値幅ΔＤｓｔ（ｎｍ）とする。
【００２３】
本発明においてアグリゲートのストークスモード径（Ｄｓｔ）が３０ｎｍ以上１００ｎｍ以下およびストークス径分布の半値幅（ΔＤｓｔ）が２０ｎｍ以上８０ｎｍ以下のカーボンブラックを適用するのは、ストークスモード径（Ｄｓｔ）が３０ｎｍ未満およびストークス径の半値幅（ΔＤｓｔ）が２０ｎｍ未満のカーボンブラックでは形成したブラックマトリックスの遮光性が十分でなく、一方、ストークスモード径（Ｄｓｔ）が１００ｎｍを越え、およびストークス径の半値幅（ΔＤｓｔ）が８０ｎｍを越えると、ブラックマトリックス形成用の樹脂組成物を作製する際に粘度が増大して、形成したブラックマトリックスの平滑性が失われるためである。
【００２４】
本発明のブラックマトリックス用カーボンブラック顔料は、このアグリゲートのストークスモード径（Ｄｓｔ）が３０ｎｍ以上１００ｎｍ以下およびストークス径分布の半値幅（ΔＤｓｔ）が２０ｎｍ以上８０ｎｍ以下のカーボンブラックを湿式酸化処理してカーボンブラック粒子表面に官能基を生成させ、カーボンブラック粒子の外部表面積および外部表面積当たりの官能基量を特定したものである。
【００２５】
酸化処理として湿式酸化処理するのは、カーボンブラック粒子表面にカルボキシル基などの官能基を効率よく生成させるためである。酸化剤としては、例えばペルオキソ２硫酸塩、ペルオキソ２硼酸塩、ペルオキソ２炭酸塩、ペルオキソ２リン酸塩などのペルオキソ２酸塩が好適に用いられ、ペルオキソ２酸塩としてはアルカリ金属塩やアンモニウム塩などが好ましい。
【００２６】
湿式酸化処理は、これらの酸化剤水溶液中にカーボンブラックを入れて攪拌混合および加熱することにより行われ、酸化処理の度合いは酸化剤水溶液の濃度、カーボンブラックの添加量、処理温度、処理時間などを適宜に設定することにより制御することができる。
【００２７】
湿式酸化処理は強い酸化処理であるため湿式酸化処理によりカーボンブラック粒子の表面には微細なポアが形成され易く、例えば、窒素吸着比表面積（Ｎ２  ＳＡ）で測定される比表面積は湿式酸化処理により１．１０〜１．１５倍程度に増大する。この比表面積の増大は、官能基が生成する表面だけでなく、官能基の生成に関与しない表面をも増大することになる。一方、通常のカーボンブラック比表面積は界面活性剤の１種である  Ｃｅｔｙｌ  Ｔｒｉ−ｍｅｔｈｙｌ  Ａｍｍｏｎｉｕｍ  Ｂｒｏｍｉｄｅ（ＣＴＡＢ）吸着比表面積で規定される場合が多い。しかし、湿式酸化処理により生成したカーボンブラックの表面には、通常のカーボンブラックの数十から数百倍のカルボキシル基やヒドロキシル基が形成される。このため、ＣＴＡＢ法に使用する界面活性剤とカーボンブラックの官能基とが相互作用を起こすことが考えられる。このため、正確な比表面積を測定することは困難である。
【００２８】
そこで、本発明者は湿式酸化処理によるカーボンブラック粒子表面に生成する官能基量を的確に評価するために、外部表面積（ＳＴＳＡ）に着目した。すなわち、外部表面積（ＳＴＳＡ）で表される値は、微細なポア、例えば２０オングストローム以下の微細ポアを含まない外部表面積を測定するものであるから、湿式酸化処理前後での表面積の増大が実質的に認められないことを確認した。したがって、外部表面積（ＳＴＳＡ）で表される表面積を基準にすれば、湿式酸化処理前後でのカーボンブラック粒子の単位表面積当たりの官能基量を的確に評価することが可能となる。
【００２９】
そして、本発明のブラックマトリックス用カーボンブラック顔料は、湿式酸化処理後のカーボンブラックが下記（１）〜（３）
（１）カーボンブラック粒子の外部表面積（ＳＴＳＡ）が５０ｍ２  ／ｇ以上、
（２）カーボンブラック粒子表面のカルボキシル基量を外部表面積（ＳＴＳＡ）で除した値が１．０μｍｏｌ／ｍ２  以上、
（３）カーボンブラック粒子表面のヒドロキシル基量を外部表面積（ＳＴＳＡ）
で除した値が４．０μｍｏｌ／ｍ２  以下、
の特性を有することを特徴とする。
【００３０】
カーボンブラック粒子の外部表面積（ＳＴＳＡ）を５０ｍ２  ／ｇ以上と特定するのは、外部表面積（ＳＴＳＡ）が５０ｍ２  ／ｇ未満であると溶媒に分散させた際に、分散液中におけるカーボンブラックのアグロメレートの平均粒径が大きくなり、ブラックマトリックスの黒色度および光遮蔽力が低下し、結果的に遮光層の膜厚を厚くすることとなるためである。なお、上述したように湿式酸化処理前後における外部表面積（ＳＴＳＡ）の変化は実質的に認められない。
【００３１】
湿式酸化処理によりカーボンブラック粒子表面には官能基が生成するが、本発明は生成する官能基のうち、カルボキシル基およびヒドロキシル基の生成量を、外部表面積（ＳＴＳＡ）当たりカルボキシル基量として１．０μｍｏｌ／ｍ２  以上に、また、ヒドロキシル基量として４．０μｍｏｌ／ｍ２  以下に、特定するものである。
【００３２】
湿式酸化処理後のカーボンブラック粒子表面のカルボキシル基量が、１．０μｍｏｌ／ｍ２  を下回る場合にはブラックマトリックス形成用の樹脂組成物を作製する際に、界面濡れ性が悪化して溶媒中への分散性が低下し、樹脂組成物の粘度上昇を招くことになるためである。更に、形成したブラックマトリックスの絶縁不良の原因にもなる。
【００３３】
湿式酸化処理後のカーボンブラック粒子表面のヒドロキシル基量が、４．０μｍｏｌ／ｍ２  を越えると、ブラックマトリックス形成用の樹脂組成物を硬化してブラックマトリックスを形成する際に、光重合開始剤から発生するラジカルを捕捉するため硬化反応が遅くなり、極端な場合には硬化が完了しない場合もあるためである。
【００３４】
なお、これらの特性は下記の方法によって測定される。
（ａ）外部表面積（ＳＴＳＡ）；
自動比表面積測定装置（島津製作所製、Ｇｅｍｉｎｉ  ２３７５  ）を用いて、ＡＳＴＭ  Ｄ５８１６−９９  “Ｓｔａｎｄａｒｄ  Ｔｅｓｔ  Ｍｅｔｈｏｄｓ  ｆｏｒ  Ｃａｒｂｏｎ  Ｂｌａｃｋ−Ｅｘｔｅｒｎａｌ  Ｓｕｒｆａｃｅ  Ａｒｅａ  ｂｙ  Ｍｕｌｔｉｐｏｉｎｔ  Ｎｉｔｒｏｇｅｎ  Ａｄｓｏｒｐｔｉｏｎ  ”に記載の方法に準拠して測定する。
【００３５】
（ｂ）カルボキシル基；
０．９７６ｍｏｌ／ｄｍ３  炭酸水素ナトリウム０．５ｄｍ３  の中にカーボンブラック２〜５ｇ  を添加して６時間振盪した後、カーボンブラックを反応液から濾別し、濾液に０．０５ｍｏｌ／ｄｍ３  塩酸水溶液を加えた後、ｐＨが７．０になるまで０．０５ｍｏｌ／ｄｍ３  水酸化ナトリウム水溶液にて中和滴定試験を行ってカルボキシル基を定量する。
【００３６】
（ｃ）ヒドロキシル基；
２，２  ′−Ｄｉｐｈｅｎｙｌ−１−ｐｉｃｒｙｌｈｙｄｒａｚｙｌ（ＤＰＰＨ）を四塩化炭素中に溶解して濃度５×１０−４ｍｏｌ／ｄｍ３  の溶液を作製し、該溶液にカーボンブラックを０．１〜０．６ｇ  添加し、６０℃の恒温槽中で６時間攪拌する。その後、反応液からカーボンブラックを濾別し、濾液を紫外線吸光光度計によりヒドロキシル基を定量する。
【００３７】
本発明のブラックマトリックス用カーボンブラック顔料は、酸化剤水溶液中にカーボンブラックを分散させて、酸化剤水溶液の濃度、カーボンブラックの添加量、処理温度、処理時間などを適宜に設定して酸化処理を施し、酸化処理後のカーボンブラック分散液は限外濾過膜により分散液中に残存する塩を分離した後、濃縮し、必要に応じて濾過を行い、更に乾燥機で乾燥したのちミキサー等により粉砕して製造される。
【００３８】
本発明のブラックマトリックス用カーボンブラック顔料は、溶媒および樹脂と混合して樹脂組成物を調製し、樹脂組成物をスピンコータにより透明基板に塗布してフォトレジストする方法、あるいは、印刷インキとして透明基板に印刷するなどの方法で樹脂膜を被覆し、焼き付けすることによりブラックマトリックスが形成される。
【００３９】
溶媒としては、例えばメチルセロソルブ、エチルセロソルブ、ブチルセロソルブ、ジエチレングリコールモノメチルエーテル、プロピレングリコールモノメチルエーテルアセテート、メチルエチルケトン、メチルイソブチルケトン、シクロヘキサノン、トルエン、キシレン、ベンゼン、クロロホルム、ジクロロメタン、酢酸エチル、乳酸メチル、乳酸エチル、メタノール、エタノール、プロパノール、ブタノール、テトラハイドロフラン、Ｎ−メチル−２−  ピロリドン、  Ｎ，Ｎ′−  ジメチルホルムアミド、  Ｎ，Ｎ′−  ジメチルアセトアミド、  Ｎ，Ｎ′−  ジメチルスルホキシドなど樹脂の溶解性やカーボンブラック顔料の分散性に支障を来さない限り、種々の溶媒を使用することができる。
【００４０】
また、樹脂としては、例えばフェノール樹脂、メラミン樹脂、キシレン樹脂、ジアリルフタレート樹脂、クリプタル樹脂、エポキシ樹脂、アルキルベンゼン樹脂、ポリイミド樹脂、アクリル樹脂、メタクリル酸樹脂、ポリエステル樹脂、ポリビニルアルコール、など耐熱性、流動性、カーボンブラック顔料の分散性に悪影響を与えない限り、各種の樹脂が用いられる。
【００４１】
ブラックマトリックス形成用の樹脂組成物は、本発明のカーボンブラック顔料と、上記の溶媒および樹脂とを混合することにより調製される。混合比としては例えば、カーボンブラック顔料２〜２０重量％、溶媒６０〜９６重量％、樹脂２〜２０重量％の割合で調合される。
【００４２】
カーボンブラック顔料が２重量％未満であると形成したブラックマトリックスの遮光性が低くなり、一方２０重量％を越えるとブラックマトリックスの膜厚が厚くなるためである。また、溶媒が６０重量％未満であると流動性が著しく低下するために均一な膜厚のブラックマトリックスの形成が困難となり、９６重量％を越えると遮光性の低下が著しくなるためである。また、樹脂が２重量％未満であるとブラックマトリックスの膜強度が低下し、２０重量％を越えると樹脂組成物の粘度が増大して膜厚の制御が困難となるためである。
【００４３】
更に、光重合開始剤を樹脂組成物に対して０．５〜４０重量％の割合で添加することが好ましい。光重合開始剤の添加割合が０．５重量％未満では形成したブラックマトリックスの光感度が十分でなく、一方、４０重量％を越えると結晶析出による膜硬度の低下が生じるためである。
【００４４】
光重合開始剤としては、例えばベンジル、ジアセチルなどのα−ジケトン類、ベンゾインなどのアシロイン類、ベンゾインメチルエーテル、ベンゾインエチルエーテル、ベンゾインイソプロピルエーテルなどのアシロインエーテル類、チオキサントン、２，４−ジエチルキサントン、チオキサントン  −４−スルフォン酸などのチオキサントン類、ベンゾフェノン、４，４’−  ビス（ジメチルアミノ）ベンゾフェノン、４，４’−  ビス（ジエチルアミノ）ベンゾフェノンなどのベンゾフェノン類、アセトフェノン、ｐ−ジメチルアセトフェノン、α，α’−ジメトキシアセトキシアセトフェノン、２，２’−  ジメトキシ−２−  フェニルアセトフェノン、ｐ−メトキシアセトフェノン、２−メチル−［４−（メチルチオ）フェニル］−２−モルフォリノ−１−  プロパンなどのアセトフェノン類、アントラキノン、１，４−ナフトキノンなどのキノン類やトリブロモメチルフェニルスルフォン、フェナンシルクロライド、トリス（トリクロロメチル）−ｓ−  トリアジン、ｐ−メトキシフェニル−２，４−  ビス（トリクロロメチル）−ｓ−  トリアジン、２−（ｐ−ブトキシスチリル）−５−  トリクロロメチル−１，３，４−  オキサジアゾール、９．１０−  ジメチルベンズフェナジン、９−フェニルアクリジン、チオキサントン／アミン、ベンゾフェノン／ミヒラーズケトン、ベンジルジメチルケタール、ヘキサアリールビイミダゾール／メルカプトベンズイミダゾールなどが例示される。
【００４５】
【実施例】
以下、本発明の実施例を比較例と対比して具体的に説明する。
【００４６】
〔ブラックマトリックス用カーボンブラック顔料の作製〕
実施例１〜６、比較例１〜３
アグリゲートのストークスモード径（Ｄｓｔ）およびストークス径分布の半値幅（ΔＤｓｔ）が異なるカーボンブラックを用いて、カーボンブラック３００ｇを濃度１．５ｍｏｌ／ｄｍ３  の過硫酸ナトリウム水溶液３５００ｃｍ３  に添加し、０．１２ｓ−１で攪拌しながら、３３３Ｋで１０時間反応を行った。反応終了後、限外濾過膜（旭化成製、ＡＨＰ−１０１０、分画分子量  ５００００）で、酸化反応液中に残存する過剰の塩を精製分離し、濃縮精製した。次いで、この精製液を３８３Ｋで１６時間真空乾燥し、更にミキサーで粉砕してカーボンブラック試料２７０ｇを得た。
【００４７】
比較例４〜１１
実施例３〜６に使用したカーボンブラックと同じカーボンブラックを用い、酸化剤に過酸化水素水溶液を用いて濃度を３０重量％（比較例４〜７）及び１０重量％（比較例８〜１１）と変えて酸化処理を行い、カルボキシル基量およびヒドロキシル基量の異なるカーボンブラック顔料を作製した。
【００４８】
比較例１２〜１５
実施例３〜６に使用したカーボンブラックと同じカーボンブラックを用い、カーボンブラック１５０ｇをオゾン処理器中に入れて、オゾン発生機（日本オゾン製  ＩＯＴ−４Ａ６）により、発生電圧２００Ｖ、オゾン発生量１８ｇ／ｈの条件で５時間処理してオゾンによる気相酸化処理を行って、カルボキシル基量およびヒドロキシル基量の異なるカーボンブラック顔料を作製した。
【００４９】
このようにして作製したカーボンブラック顔料について、使用したカーボンブラック（ＣＢ）のストークスモード径（Ｄｓｔ）、ストークス径分布の半値幅（ΔＤｓｔ）および酸化処理後の外部表面積（ＳＴＳＡ）、カルボキシル基量、ヒドロキシル基量を表１に示した。
【００５０】
【表１】
2005015667.tif 000003
【００５１】
〔ブラックマトリックス形成用樹脂組成物の調製〕
製造した上記のカーボンブラック顔料１６ｇと、溶媒としてシクロヘキサノンを６４ｇ、樹脂としてメタクリル酸樹脂を２０ｇ、光重合開始剤としてイルガキュア−９０７（チバ・スペシャルティ・ケミカルズ製）を３ｇの割合で軽く混合した後、ホモジナイザーにより微分散させてブラックマトリックス形成用の樹脂組成物を調製した。この樹脂組成物の粘度、表面張力および樹脂組成物中のカーボンブラック粒子凝集体（アグロメレート）の粒径を下記の方法により測定し、その結果を表２に示した。
【００５２】
粘度；
回転振動式粘度計（山一電機製、ＶＭ−１００Ａ−Ｌ  ）を用いて、温度２９８Ｋにおける粘度を測定した。
【００５３】
表面張力；
表面張力測定装置（協和界面科学社製）を用いて、温度２９８Ｋにおける表面張力を測定した。
【００５４】
粒径；
ヘテロダインレーザドップラー方式粒度分布測定装置（マイクロトラック社製ＵＰＡ  ｍｏｄｅｌ  ９３４０）を用いて測定した。測定は、樹脂組成物中のカーボンブラック粒子凝集体の粒度分布の累積度数分布曲線から５０％累積度数の値を平均粒径、９９％累積度数の値を最大粒径として求めた。なお、測定時、粘度調整の溶媒としてはシクロヘキサノンを用いた。
【００５５】
【表２】
2005015667.tif 000004
【００５６】
〔ブラックマトリックスの形成〕
調製した樹脂組成物を、トリクロロエチレンで超音波洗浄した厚さ１．１ｍｍの硼珪酸透明ガラス基板上に、スピンコーターを用いて０．０６ｓ−１の回転速度で塗布した後、温度３９３Ｋのホットプレート上で１２０秒間加熱処理した。次いで、線幅が２０μｍ（ブラックマトリックスになる部分が２０μｍ）のマスクを介して紫外線を照射して樹脂組成物を硬化した。その後、富士フィルムオーリン社製現像液ＦＨＤ−５に浸漬し、流量８．３３ｃｍ３  ／ｓ、吐出圧０．０９８ＭＰａでシャワー洗浄して現像し、非露光部の黒色樹脂層を除去した。最後に、表面温度５２３Ｋのホットプレート上で１時間加熱してブラックマトリックスパターンを形成した。
【００５７】
このようにして形成したブラックマトリックスについて、下記の方法により測定評価を行い、その結果を表３に示した。
【００５８】
紫外線照射量；
露光装置（ウシオ電機社製）を用いて樹脂組成物が硬化する紫外線照射量を測定した。
【００５９】
光学的濃度（ＯＤ値）；
マクベス濃度計（コルモーゲン社製、ＲＤ−９２７）を用いて透過光学的濃度（ＯＤ値）測定し、膜厚１μｍ  当たりの光学的濃度を求めた。
【００６０】
膜厚；
触針式膜厚計（テンコール社製  α−ステップ）により観察して、膜厚を測定した。
【００６１】
体積固有抵抗；
ガラス基板をクロム蒸着基板に変更した以外は、ブラックマトリックスと同じ方法で塗膜を形成し、硬化した塗膜上に面積０．２８ｃｍ２  （Ｓ）の円形電極を銀ペーストにより形成し、この電極と対向電極であるクロム蒸着面との間に一定電圧発生装置（ケンウッド社製  ＰＡ３６−２Ａ  レギュレーテッド  ＤＣ  パワーサプライ）を用いて一定の電圧（１００Ｖ）を印加し、膜に流れる電流（Ｉ）を電流計（アドバンテスト社製  Ｒ６４４Ｃ    デジタルマルチメーター）にて測定した。次に、黒色膜の膜厚（ｄ）ｃｍを測定し、下記式から体積固有抵抗Ｒを求めて、その対数値（ｌｏｇ１０Ｒ）を算出した。
Ｒ（Ω・ｃｍ）＝（Ｖ・Ｓ）／（Ｉ・ｄ）
【００６２】
膜硬度；
ＪＩＳ  Ｋ５４００「鉛筆ひっかき試験」の方法に準拠して測定した。
【００６３】
表面粗さ；
ＳＰＭ（走査型プローブ顕微鏡、ＡＦＭ  モード  ＳＩＩ社製  ＳＰＩ−３１００  ）にて表面を観察し、表面の粗さを測定した。
【００６４】
【表３】
2005015667.tif 000005
【００６５】
表１〜３より、アグリゲートのストークスモード径（Ｄｓｔ）が３２〜９２ｎｍおよびストークス径分布の半値幅（ΔＤｓｔ）が２１〜７４ｎｍのカーボンブラックを過硫酸ナトリウム水溶液で湿式酸化処理して、外部表面積（ＳＴＳＡ）が５７〜１４０ｍ２  ／ｇ、カーボンブラック粒子表面のカルボキシル基量１．５〜１４．９μｍｏｌ／ｍ２  、ヒドロキシル基量１．８〜３．９μｍｏｌ／ｍ２  の特性を有する実施例１〜６のカーボンブラック顔料を用いて調製した樹脂組成物は、粘度が約１５ｍＰａ・ｓ程度と低く、樹脂組成物中のカーボンブラックのアグロメレートの粒径も小さいことが分かる。
【００６６】
そして、この樹脂組成物は３００ｍＪ／ｃｍ２  程度の紫外線照射量で硬化し、形成したブラックマトリックスは光学的濃度、膜厚、体積固有抵抗、膜硬度、表面粗さなど良好なレベルにあることが認められる。また、現像後に得られるブラックマトリックスパターンの非露光部にブラックマトリックス層の残存は確認されなかった。
【００６７】
これに対し、カーボンブラック顔料のストークスモード径（Ｄｓｔ）が２９ｎｍおよびストークス径分布の半値幅（ΔＤｓｔ）が１９ｎｍと小さい比較例１、ストークスモード径（Ｄｓｔ）が１４７ｎｍおよびストークス径分布の半値幅（ΔＤｓｔ）が１１８ｎｍと大きい比較例２、湿式酸化処理後の外部表面積（ＳＴＳＡ）が小さい比較例３では、調製した樹脂組成物の粘度は約４０ｍＰａ・ｓと高く、樹脂組成物中のアグロメレートの粒径も大きいことが分かる。そして、形成したブラックマトリックスは光学的濃度および表面粗さが極めて悪いものであった。
【００６８】
また，湿式酸化処理後のカーボンブラック粒子表面のヒドロキシル基量が４．５〜４．８μｍｏｌ／ｍ２  の比較例４〜７は、調製した樹脂組成物の粘度が極めて高く、アグロメレートの粒径も大きいものであり、ヒドロキシル基量が多いために２０００ｍＪ／ｃｍ２  以上の紫外線を照射しても樹脂が硬化せず、ブラックマトリックスを形成することができず、ブラックマトリックスとしての諸特性（光学濃度、膜厚、体積固有抵抗、膜硬度、表面粗さ）の測定は不能であった。
【００６９】
一方、湿式酸化処理後のカーボンブラック粒子表面のカルボキシル基量が０．８〜０．９μｍｏｌ／ｍ２  と少なく、ヒドロキシル基が３．７〜３．８μｍｏｌ／ｍ２  である比較例８〜１１では、調製した樹脂組成物の粘度が著しく上昇してゲル化し、ブラックマトリックスを形成することができなかった。
【００７０】
なお、オゾンによる気相酸化処理を施した比較例１２〜１５では、カーボンブラック粒子表面に生成したカルボキシル基量が極めて少ないために、形成したブラックマトリックスは光学的濃度が低く、膜硬度も小さく、表面粗さが大きく表面平滑性に劣るものであった。
【００７１】
なお、表４には実施例５のカーボンブラックを用いて、酸化処理後の官能基量を窒素吸着比表面積（Ｎ２  ＳＡ）当たりの値として求めた参考例１、および酸化処理後の官能基量をＣＴＡＢ当たりの値として求めた参考例２を示した。この場合、Ｎ２  ＳＡおよびＣＴＡＢの誤差によりカルボキシル基量あるいはヒドロキシル基量が過大な値や過小な値をとる。このため、正確なカーボンブラックの比表面積当たりの官能基量を定めることが困難である。
【００７２】
【表４】
2005015667.tif 000006
【００７３】
【発明の効果】
以上のとおり、本発明のブラックマトリックス用カーボンブラック顔料は、ディスクセントリフュージ装置（ＤＣＦ）により測定されるアグリゲートのストークスモード径（Ｄｓｔ）が３０ｎｍ以上１００ｎｍ以下およびストークス径分布の半値幅（ΔＤｓｔ）が２０ｎｍ以上８０ｎｍ以下のカーボンブラックを湿式酸化処理し、湿式酸化処理後のカーボンブラックが、
（１）カーボンブラック粒子の外部表面積（ＳＴＳＡ）が５０ｍ２  ／ｇ以上、
（２）カーボンブラック粒子表面のカルボキシル基量を外部表面積（ＳＴＳＡ）で除した値が１．０μｍｏｌ／ｍ２  以上、
（３）カーボンブラック粒子表面のヒドロキシル基量を外部表面積（ＳＴＳＡ）で除した値が４．０μｍｏｌ／ｍ２  以下、
の特性を有することを特徴としている。また、このカーボンブラック顔料を用いて調製した樹脂組成物は低粘度であり、少ない紫外線照射量で硬化してブラックマトリックスを形成することが可能である。そして、形成したブラックマトリックスは光学的濃度、膜厚、体積固有抵抗、膜硬度、表面粗さなど良好なレベルにあり、更に、現像後に得られるブラックマトリックスパターンの非露光部にブラックマトリックス層が残存することもない。したがって、本発明によれば液晶表示装置用カラーフィルター、プラズマディスプレイなどに好適に用いられるブラックマトリックス形成用のカーボンブラック顔料を提供することができる。
【図面の簡単な説明】
【図１】Ｄｓｔの測定時におけるカーボンブラック分散液を加えてからの経過時間とカーボンブラックの遠心沈降による吸光度の変化を示した分布曲線である。
【図２】Ｄｓｔの測定時に得られるストークス相当径と吸光度の関係を示す分布曲線である。
【図１】
2005015667.tif 000007
【図２】
2005015667.tif 000008